(57)【特許請求の範囲】
【請求項１】
通気性を有する壁紙本体と、
この壁紙本体の表面に接着されかつ通気性を有するカバー層とを含み、かつ
前記カバー層は、前記壁紙本体の表面を外部から視認可能な透明性を有するフィルム体と、該フィルム体の前記壁紙本体と接触していない表面に担持された光触媒とを有するとともに、
前記壁紙本体と前記カバー層とを接着した状態での透湿度が、温度４０℃及び湿度９０％において、２００ｇ／ｍ２・２４ｈｒ以上であることを特徴とする壁紙。
【請求項２】
前記壁紙本体は、少なくとも１層の壁紙基材と、該壁紙基材に接着されるとともに通気性を有する化粧層とを含み、
前記化粧層の表面に、前記カバー層が接着されている請求項１記載の壁紙。
【請求項３】
前記カバー層の透湿度は、温度４０℃及び湿度９０％において、１０００ｇ／ｍ２・２４ｈｒ以上である請求項１又は２に記載の壁紙。
【請求項４】
前記カバー層は、厚さが１０〜５０μｍであり、かつ、最大径が０．０１〜１mmの小孔が１ｍ２当たり１００００〜１００００００個形成されている請求項１乃至３のいずれかに記載の壁紙。
【請求項５】
前記化粧層は、紙質系、布質系、不織布系又は樹脂系のシート材である請求項２に記載の壁紙。
【請求項６】
前記化粧層は、０．５〜２．０mmの厚さを有するとともに、前記カバー層の表面には深さが０．１〜１．０mmの凹凸模様が複数形成されている請求項２又は５に記載の壁紙。
【請求項７】
吸放湿性能を有する壁状基体を前記請求項１乃至６のいずれかに記載された壁紙で被覆したことを特徴とする建材。
【発明の詳細な説明】
【技術分野】
【０００１】
本発明は、例えば住宅の室内用の壁材又は天井材などの建材に貼り付けられることにより、室内空間の外観を損ねることなく、かつ簡単な構成で湿度の調整や臭いの除去、有害ガス成分の無害化などを図り得る壁紙、該壁紙を用いた建材、及び壁状体の被覆構造に関する。
【背景技術】
【０００２】
近年、住宅の室内壁の仕上げ材の表面に、酸化チタン等の光触媒を担持させる技術が提案されている（例えば下記特許文献１参照）。光触媒は、紫外線を受けることにより、強い酸化分解作用を発揮する。これにより、仕上げ材表面に付着した有機物等が分解され、仕上げ材表面の汚濁や細菌の繁殖などが防止される。また、室内空気の臭い（例えば、タバコ臭、ペット臭及び／又は生ゴミ臭など）の除去や有害ガス成分（例えばホルムアルデヒド）の無害化といった空気浄化作用が得られる。このような光触媒は、多くの場合、微細化されて粒子状として塗料液中に分散配合され、仕上げ材の表面に塗装されることにより固定される。
【０００３】
【特許文献１】特開２００４−７６４９４号公報
【発明の開示】
【発明が解決しようとする課題】
【０００４】
ところで、例えば家屋等の室内壁は、剛性を有する壁状基体の表面に壁紙を貼り付けることにより仕上げられている。ここで、壁状基体としては、例えば珪藻土、石膏ボード又は木質系素材といった吸放湿性能を有する多孔質材料が多用される。このような材料は、例えば室内が多湿時にはその湿気を吸収保持することで室内空間の湿度を低下させる一方、乾燥時には、保持していた湿気を室内に放出することにより、室内空間の湿度を上げる働きをする。この結果、室内空間は、略一定の湿度範囲に調整され、居住者に対して快適な湿度環境を提供する利点がある。
【０００５】
しかしながら、このような吸放湿性材料に対して、光触媒を配合した塗料を塗装、硬化させると、表面の孔部が閉塞され、上述の吸放湿性能が十分に機能し得ないという欠点がある。また、光触媒が、吸放湿性材料の多孔部の内部に入り込み、十分な紫外線を受けることができず、ひいては上述の酸化分解作用も不十分となるおそれがある。
【０００６】
本発明は、以上のような実情に鑑み案出なされたもので、通気性を有する壁紙本体に、透明なフィルム体と該フィルム体の前記壁紙本体と接触していない表面に担持された光触媒とを有する通気性を有するカバー層を接着するとともに、これらの透湿度を一定範囲に限定することを基本として、例えば住宅の室内壁などに利用されることにより、室内空間の外観を損ねることなく、かつ簡単な構成で湿度の調整や臭いの除去、有害ガス成分の無害化などを図り得る壁紙、この壁紙を用いた建材、及び壁状体の被覆構造を提供することを主たる目的としている。
【課題を解決するための手段】
【０００７】
本発明のうち請求項１記載の発明は、通気性を有する壁紙本体と、この壁紙本体の表面に接着されかつ通気性を有するカバー層とを含み、かつ前記カバー層は、前記壁紙本体の表面を外部から視認可能な透明性を有するフィルム体と、該フィルム体の前記壁紙本体と接触していない表面に担持された光触媒とを有するとともに、前記壁紙本体と前記カバー層とを接着した状態での透湿度が、温度４０℃及び湿度９０％において、２００ｇ／ｍ２・２４ｈｒ以上であることを特徴とする。
【０００８】
また請求項２記載の発明は、前記壁紙本体は、少なくとも１層の壁紙基材と、該壁紙基材に接着されるとともに通気性を有する化粧層とを含み、前記化粧層の表面に、前記カバー層が接着されている請求項１記載の壁紙である。
【０００９】
また請求項３記載の発明は、前記カバー層の透湿度は、温度４０℃及び湿度９０％において、１０００ｇ／ｍ２・２４ｈｒ以上である請求項１又は２に記載の壁紙である。
【００１０】
また請求項４記載の発明は、前記カバー層は、厚さが１０〜５０μｍであり、かつ、最大径が０．０１〜１mmの小孔が１ｍ２当たり１００００〜１００００００個形成されている請求項１乃至３のいずれかに記載の壁紙である。
【００１１】
また請求項５記載の発明は、前記化粧層は、紙質系、布質系、不織布系又は樹脂系のシート材である請求項２に記載の壁紙である。
【００１２】
また請求項６記載の発明は、前記化粧層は、０．５〜２．０mmの厚さを有するとともに、前記カバー層の表面には深さが０．１〜１．０mmの凹凸模様が複数形成されている請求項２又は５に記載の壁紙である。
【００１３】
また請求項７記載の発明は、吸放湿性能を有する壁状基体を前記請求項１乃至６のいずれかに記載された壁紙で被覆したことを特徴とする建材である。
【発明の効果】
【００１６】
請求項１に係る発明では、通気性を有する壁紙本体と、この壁紙本体の表面に接着されかつ通気性を有するカバー層とを含む壁紙が提供される。このような壁紙は、壁紙本体及びカバー層が、いずれも通気性を有するので、吸放湿性能を有する壁状基体に貼り付けられてもその吸放湿性能を損ねることがない。しかも、壁紙本体と前記カバー層とが接着された状態での透湿度が、温度４０℃及び湿度９０％において、２００ｇ／ｍ２・２４ｈｒ以上であるため、壁状基体の吸放湿性能をより確実に発揮させ得る。また、カバー層は、壁紙本体を透視可能な透明性を有するので、該壁紙本体に表されている化粧模様などの視認性を阻害しない。従って、外観の悪化を防止しうる。さらに、光触媒は、カバー層を構成するフィルム体の壁紙本体と接触していない表面に固定されるため、確実に紫外線を受けることが可能となり、ひいては効率良く酸化分解作用を発現しうる。
【００１７】
このように、請求項１に係る発明では、簡単な構造で、壁紙基体の吸放湿性能及び化粧層の外観を損ねることなく光触媒による酸化分解作用を発揮できる。従って、請求項７に係る発明のように、吸放湿性能を有する壁状基体をこのような壁紙で被覆された建材は、表面の汚濁を長期に亘って防止しうるとともに、室内空間の空気清浄作用などを効率良く発揮できる。
【発明を実施するための最良の形態】
【００１９】
以下、本発明の実施の一形態を図面に基づき説明する。
図１には本実施形態の壁紙１の拡大平面図、図２にはそのＡ−Ａ端面図がそれぞれ示される。本実施形態の壁紙１は、例えば建材、とりわけ室内用の壁材又は天井材といった建材の表面を被覆するものとして好適に用いられる。即ち、本実施形態の壁紙１は、家屋や建物の室内側に面するように配されるのが良い。
【００２０】
前記壁紙１は、通気性を有する壁紙本体２と、この壁紙本体２の表面２ｏに接着されかつ通気性を有するカバー層３とを含んで構成されるとともに、該カバー層３は、壁紙本体２の前記表面２ｏを外部から透視可能な透明性を有するフィルム体５と、該フィルム体５の前記壁紙本体２と接触していない表面５ａに担持された光触媒６とから構成される。
【００２１】
本実施形態において、前記壁紙本体２は、１層かつシート状の壁紙基材２Ａと、裏面２Ｂｉが壁紙基材２Ａに接着されるとともに通気性を有する化粧層２Ｂとからなる。そして、この化粧層２Ｂの表面２Ｂｏは、前記壁紙本体２の表面２ｏをなす。
【００２２】
前記壁紙基材２Ａは、例えば壁紙１の基本的な剛性を確保するための基材であって、通気性を有するシート状のものであれば、特に限定されることなく種々の材料が採用され得る。例えば、紙質系、木質系、布質系又は不織布系のシート材（２以上の異なる材料を積層した複合積層体をも含む。）などが好適に壁紙基材２Ａとして用いられる。また、通気性を有するものであれば、例えば連続気泡を有する樹脂製のシート材なども用いることができ、ここに列挙されたシート材に限定されるものではない。本実施形態では、紙質系の１枚のシート材により壁紙基材２Ａが形成されたものが示されるが、２層以上のシート材を積層して壁紙基材２Ａを形成することもできる。
【００２３】
壁紙基材２Ａの厚さは、使用する材料の強度等に応じて適宜設定される。従って、特に限定されるものではない。壁紙基材２Ａの耐久性と施工性などをバランス良く向上させるために、その厚さは、好ましくは０．５〜２．０mm程度が望ましい。
【００２４】
なお、図示していないが、壁紙本体２の裏面２ｉとなる該壁紙基材２Ａの裏面２Ａｉには、例えば粘着層を設け、さらにその粘着層を覆うように剥離紙を貼着しておくこともできる。このような壁紙は、現場での壁紙施工作業の能率化に役立つ。
【００２５】
本実施形態において、前記化粧層２Ｂは、壁紙基材２Ａに接着剤７にて固着された裏面２Ｂｉと、その反対側の面である表面２Ｂｏとを有し、該表面２Ｂｏには壁紙１の外観を決定付ける化粧仕上げが施される。該化粧仕上げとは、外部から視認されることを前提として見映え良く形成された全ての仕上げ態様を含む趣旨であり、例えば印刷等によって平面模様、立体模様及び／又は色彩模様が形成される場合の他、単色の無地無模様の表面仕上げであっても勿論構わない。なお、前記壁紙基材２Ａと化粧層２Ｂとは、例えば壁紙用のでんぷん糊のように固化することによって収縮するものや、接着剤７を非常に薄く塗布することなどにより、両者の通気性が妨げられないように接着される。
【００２６】
また、化粧層２Ｂも、壁紙基材２Ａの通気性を損ねることがないように、通気性を有するシート材で形成される。このような材料としては、特に限定されるものではないが、例えば紙質系、布質系又は不織布系のシート材が好適である。とりわけ、主成分がエチレンー酢酸ビニル共重合体、エチレンーアクリル酸エステル共重合体、ポリ塩化ビニルから選ばれる少なくとも１種のポリマーを含む樹脂系シート剤が好適である。また、前記壁紙基材２Ａの表面の一部を露出させつつ樹脂塗料などを吹き付けることにより化粧層２Ｂが形成されても良い。なお、本実施形態の化粧層２Ｂは、１層で形成されるが、２層以上のシート材を積層することにより形成されても良い。
【００２７】
前記カバー層３は、壁紙本体２の前記表面２ｏを外部から透視可能な透明性を有ししかも通気性を有するフィルム体５と、該フィルム体５の表面５ａに担持された多数の粒子状の光触媒６とから構成される。
【００２８】
このようなカバー層３は、透明性を有するフィルム体５を具えることにより、化粧層２Ｂの外観（化粧仕上げ）を妨げることがない。従って、壁紙１としての室内装飾機能が損なわれることがない。ここで、フィルム体５は、完全な無色透明のものに限定されるものではなく、実質的に化粧層２Ｂを透視しうるものであれば、有色透明や半透明であっても構わない。
【００２９】
また、カバー層３のフィルム体５の表面５ａには、多数の粒子状の光触媒６が担持されているので、該光触媒６が紫外線を受けることにより、その強い酸化分解作用でフィルム体５の表面５ａに付着した汚れや細菌の他、悪臭等を二酸化炭素と水とに分解しうる。これにより、壁紙１の表面の除菌及び抗菌作用が長期に亘って永続的に得られる他、室内空気の浄化及び脱臭等の効果を発揮できる。
【００３０】
さらに、壁紙本体２及びカバー層３がともに通気性を有する。これにより、壁紙１を介して、該壁紙１が貼り付けられる吸放湿性能を有する例えば石膏ボード等の壁状基体と、室内空気とを連通させることが可能になる。従って、壁状基体が有する吸放湿性能を利用した室内調湿機能が損なわれることも無い。
【００３１】
前記カバー層３は種々の方法で作ることができる。例えば、図３に示されるように、粒子状の光触媒６を含むコート液Ｌを透明なフィルム体５の上に直接又はプライマー層（図示省略）などを介して塗布する塗工工程Ｓ１と、該コート液Ｌを乾燥させることによりフィルム体５に光触媒６を担持させた複合シート体Ｆを形成する乾燥工程Ｓ２と、該複合シート体Ｆに貫通する多数の小孔を形成する穿孔工程Ｓ３とを含んで製造し得る。
【００３２】
前記透明なフィルム体５としては、例えば、ポリエステル、塩化ビニル系樹脂、アクリル系樹脂、ポリカーボネート、ポリイミド、ポリエチレン、ポリプロピレン又はエチレン−ビニルアルコール共重合体（ＥＶＯＨ）を主成分とするものが望ましい。これらは、エンボス等の凹凸模様を付与する際に良好な加工性が得られる。なお、前記「主成分」とは、全成分の少なくとも５０％を占める成分として定義される。
【００３３】
また、前記光触媒６には、紫外線等の光を受けて上述の光触媒反応を示すものであれば、特に限定されるものではなく種々の材料を用いることができる。例えば、二酸化チタン、酸化亜鉛、酸化スズ、酸化鉛、酸化第二鉄、三酸化二ビスマス、三酸化タングステン又はチタン酸ストロンチウム等の１ないし複数の金属酸化物が光触媒６として好適である。とりわけ、無害で化学的に安定しておりかつ低コストという観点より、二酸化チタンが望ましい。前記二酸化チタンとしては、アナターゼ型二酸化チタン、ルチル型二酸化チタン又はブルックライト型二酸化チタンなどが知られているが、光触媒反応の高活性なアナターゼ型二酸化チタンが特に好ましい。
【００３４】
光触媒６の粒子径は、特に限定されるものではないが、該粒子径が大きくなると、カバー層３の透明性を損ねる傾向があるし、逆に小さすぎるとコストが上昇するおそれがある。このような観点より、光触媒６は、動的散乱測定法による平均粒径が好ましくは１〜５００nm、より好ましくは３〜４００nm、さらに好ましくは５〜３００nmであるのが好ましい。
【００３５】
前記コート液Ｌは、溶媒中に前記粒子状の光触媒６を混合することにより得られる。溶媒は、有機溶媒及び水を含む他、例えば光触媒６の密着を高めるために、シランカップリング剤等の無機バインダーを含ませるのが好ましい。また、前記有機溶媒としては、メチルアルコール、エチルアルコール、イソプロピルアルコール等の一価低級アルコール、エチレングリコール、プロピレングリコール等の多価アルコール類、及びそれらのエステルであるセルソルブ、酢酸エチル、メチルイソブチルケトン、イソブタノール、メチルエチルケトン、トルエン、キシレン等を好適に使用できる。一価低級アルコール、中でもイソプロピルアルコール及びエタノールを用いるのが好ましい。
【００３６】
また、好ましい実施形態として、前記コート液Ｌは、光触媒６を固形分濃度で０．２〜２０重量％、より好ましくは５〜１０重量％含むことが望ましい。光触媒６の配合量が０．２重量％未満の場合、十分な光触媒反応が発揮できないおそれがあり、逆に２０重量％を超える場合、カバー層３の透明性を損ねるおそれがある。
【００３７】
前記塗工工程Ｓ１は、特に限定されるものではないが、例えば、グラビアコート、スプレーコート又はデイップコート等、各種の塗工方法が選択され得る。とりわけ、図３に略示されるように、グラビアロールコーターを用いるのが好ましい。
【００３８】
前記乾燥工程Ｓ２は、例えば加熱温度８０〜１００℃、乾燥熱風風速１０〜３０ｍ／ｓ及び乾燥時間２０〜１８０秒程度の条件で行われるのが望ましい。また、乾燥時の熱によるフィルム体５の伸びを抑制するために、該フィルム体５は、８０〜１００℃の温度領域において、１００ＭＰａ以上の弾性率を有することが望ましい。これによって、乾燥時の伸びが確実に抑制され、ひいては寸法安定性が確保されるとともに、光触媒６の粒子の割れ等が効果的に抑制され得る。なお、カバー層３の形成時における張力等によって破断するのを防止するために、フィルム体５は、好ましくは１０〜５０μｍの厚さを有することが望ましい。
【００３９】
前記穿孔工程Ｓ３では、フィルム体５と光触媒６との複合シート体Ｆに、表面に多数の針状部材を設けたローラＲ１又はＲ２が押圧される。これにより、図１及び図２に示されるように、カバー層３には、貫通する多数の小孔ｈが形成される。このような小孔ｈは、カバー層３に十分な通気性及び透湿度を付与しうる点で望ましい。なお、前記ロータＲ１及びＲ２に代えて、針状部材を有しかつ上下に移動可能なプレス型などを用いて穿孔しても良い。本実施形態のカバー層３は、このような小孔ｈが形成されることによって通気性を具えるものとなる。
【００４０】
前記小孔ｈの個数や最大径ｒは、特に限定されるものではない。しかしながら、前記小孔ｈの個数が少なくなったり又はその最大径が小さくなると、壁紙本体２に形成されている空気を通すための通気口と、カバー層３の前記小孔ｈとが互いに連通しづらくなり、ひいては壁紙本体２とカバー層３とを接着した際に該複合体としての通気性が十分に得られないおそれがある。このような観点より、前記小孔ｈの個数は、１ｍ２当たり１００００個以上、より好ましくは１０００００個以上が望ましい。同様に、小孔ｈの最大径ｒは、好ましくは０．０１mm以上、より好ましくは０．０５mm以上が望ましい。
【００４１】
他方、前記小孔ｈの最大径ｒが大きすぎる場合又はカバー層３の１ｍ２当たりの小孔ｈの個数が多くなりすぎると、良好な通気性は得られやすいものの、該小孔ｈが外部から視認されやすくなって壁紙１の外観や耐久性を悪化させたり、カバー層３の耐久性を低下させるおそれがある。このような観点より、前記小孔ｈの個数は、１ｍ２当たり１００００００個以下、より好ましくは５０００００個以下が望ましい。同様に、小孔ｈの最大径ｒは、好ましくは１mm以下、より好ましくは０．５mm以下が望ましい。
【００４２】
ここで、小孔ｈの最大径ｒは、図１に示されるように、平行な二直線で挟まれる小孔ｈの最も大きな外径として測定される。
【００４３】
また、小孔ｈは、ランダムなピッチで分散形成されても良いが、図１に示されるように、一定のピッチａ及びｂ（ａ＝ｂであっても勿論良い）で縦横にグリッド状に形成されるのが特に望ましい。これにより、カバー層３の強度が均一に確保されるとともに、壁紙本体２と接着されたときに偏りのない均一な通気性を得ることができる点で望ましい。
【００４４】
そして、該カバー層３を、予め壁紙基材２Ａと化粧層２Ｂとを接着した壁紙本体２の前記表面２ｏに接着することにより、壁紙１が製造される。なお、特に限定はされないが、施工性などを考慮すると、壁紙１の全厚さは、好ましくは０．５〜２．０mm程度が望ましい。
【００４５】
また、壁紙１は、壁紙本体２とカバー層３とが接着された状態での透湿度が、温度４０℃及び湿度９０％の測定条件において、２００ｇ／ｍ２・２４ｈｒ以上に設定され、より好ましくは３００ｇ／ｍ２・２４ｈｒ以上、さらに好ましくは４００ｇ／ｍ２・２４ｈｒ以上に設定されることが望ましい。
【００４６】
壁紙本体２及びカバー層３は、いずれも通気性を有するが、これらを接着すると、双方の通気口が完全に一致せずに通気抵抗が大きくなる場合があるが、本発明の壁紙１では、壁紙本体２とカバー層３との複合体としての透湿度が限定されているので、確実な通気性能及び透湿性能を発揮しうる。なお、前記透湿度は、ＪＩＳ  Ｚ０２０８「防湿包装材料の透湿度試験方法（カップ法）」に準拠して測定されるものとする。
【００４７】
なお、カバー層３単体においては、上記と同一の条件、即ち温度４０℃及び湿度９０％の測定条件における透湿度が１０００ｇ／ｍ２・２４ｈｒ以上であるのが望ましい。これによって、上述の複合体としての透湿度を容易に発揮させることができる。
【００４８】
このような壁紙１は、図４に示されるように、吸放湿性能（調湿機能）を有する例えば珪藻土、石膏ボード又は木質系素材からなる壁状基体２１の表面に、表面仕上げ材として貼り付けられることにより、壁状体の被覆構造を提供する。このような壁状体としては、各種の建材、より具体的には天井材、壁材、間仕切り材、オフィスのパーティションなど種々の用途に用いられる。そして、該壁状体２０は、壁状基体２１の有する吸放湿性能を損ねることなく、光触媒６によって室内空気の浄化及び表面の汚濁の防止などの作用効果を発揮しうる。また、壁紙１は、壁紙本体２にカバー層３を接着するというきわめて簡単な作業にて製造しうる結果、低コストでありかつ生産性にも優れる。
【００４９】
図５には、本発明の他の実施形態の壁紙１が示される。この実施形態では、壁紙本体２を構成する化粧層２Ｂが、複数の層で形成されたものが例示される。具体的に述べると、化粧層２Ｂは、例えば壁紙基材２Ａと接着剤７で接着されたシート状の内層２Ｂａと、この内層２Ｂａの外側に重ねて配されたシート状の外層２Ｂｂとを含んで構成される。このように、化粧層２Ｂは複数のシート材の積層体として形成されても良い。なお、図示していないが、壁紙基材２Ａについても複数のシート材を積層することにより形成されても良いのは上述の通りである。
【００５０】
図６には、さらに本発明の他の実施形態の壁紙１が示される。この実施形態では、表面に凹凸模様（いわゆるエンボス模様）が形成されている。該凹凸模様は、図２に示された壁紙１を、例えばエンボス形成用のロール等にで圧延することにより容易に形成することができる。特に限定されるものではないが、エンボスの深さｄは、好ましくは０．１〜１．０mm程度が望ましい。他方、化粧層２Ｂの厚さは、好ましくは０．５〜２．０mmが望ましい。
【００５１】
また、上述のカバー層３は、例えば壁紙１の構成材料としてのみならず、壁状体の被覆材料としても好適に用いられる。例えば、図７には、その一例として壁状体２０の部分断面図が示される。本実施形態において、壁状体２０は、吸放湿性能を有し外面が化粧仕上げされた木質材からなる壁状基体２１と、その表面に接着されかつ小孔ｈにより通気性を有する前記カバー層３とを含んで構成される。該カバー層３は、室内側において該壁状体２０の外表面を形成している。そして、このようなカバー層３の透湿度も、通気性を確実に確保するために、温度４０℃及び湿度９０％において、２００ｇ／ｍ２・２４ｈｒ以上であることが望ましい。
【００５２】
また、前記カバー層３は、前記実施形態と同様、壁状基体２１の前記表面を外部から透視可能な透明性を有するフィルム体５と、該フィルム体５の前記壁状基体２１と接触していない表面に担持された光触媒６とを有するので、簡単な構造で、壁状基体２１の吸放湿性能及び外観を損ねることなく光触媒６による酸化分解作用を発揮できる。なお、壁状基体２１には、いわゆる壁材のみのならず、天井材や床材のように、家屋ないし建物の室内空間に面する各種の建材を含む概念とする。また、前記壁状基体２１には、吸放湿性能を有するものとして、珪藻土、石膏ボード又は木質系素材等が好適に利用される。
【実施例】
【００５３】
本発明の効果を確認するために、表１の仕様に基づいて製造された壁紙を壁状基体に貼り付けて試験片を作成し、これについて下記のテストが行われた。なお、本発明は下記の具体的な実施例に限定されるものではない。
【００５４】
各実施例の試験片の壁状基体は、吸放質性能を有する１０cm×１０cm角の「さわやか石膏ボード」（商品名：チヨダウーテ社製）が用いられた。また、壁紙は、壁状基体の一方の面にのみ壁紙用でんぷん糊を用いて接着された。壁状基体の他の面（裏面及び側面）は、全てアルミテープでシールが施された。ただし、タバコヤニ分解性テストおよびアセトアルデヒド除去テストについては、壁状基体は用いず、壁紙単体で評価が行われた。
【００５５】
なお、吸放質性テストにおいて、比較例１の試験片は、壁紙を一切貼り付けずに壁状基体のみで構成された。
【００５６】
また、吸放質性テストにおいて、比較例２の試験片は、壁紙として、カバー層のない壁紙本体のみが用いられた。
【００５７】
また、吸放質性テストにおいて、実施例の壁紙は、壁紙基材と化粧層とからなる壁紙本体に、カバー層を接着することにより製造された。各部の共通仕様は次の通りである。
【００５８】
［壁紙基材］
材料：紙質系
厚さ：１．０mm 
【００５９】
［化粧層］
材料：ＥＶＡ（エチレン酢酸ビニル共重合体）
厚さ：０．５mm
【００６０】
［カバー層］  
フィルム材料：ＥＶＯＨ（クラレ製  ＨＦ−ＭＥ）
フィルム厚さ：１２μｍ
【００６１】
［光触媒コート液」
日本アエロジル（株）製酸化チタンＰ−２５（アナターゼ型）に分散剤としてクエン酸を加え（酸化チタンに対し０．１モル）、混式粉砕して得た平均粒子径０．３μｍのスラリー（Ａ）と、多木化学（株）製酸化チタンゾルＭ−６（アナターゼ型、平均粒子径２０ｎｍ）（Ｂ）と、多木化学(株)製酸化チタンゾルＭ−５（アナターゼ型、平均粒子径５ｎｍ）（Ｃ）と、関東化学（株）製テトラエトキシシラン（Ｄ）とを、それぞれ酸化物換算（ＴｉＯ２、ＳｉＯ２）で（Ｂ）／（（Ａ）＋（Ｂ）＋（Ｃ））×１００＝１０％、（Ｄ）／（（Ａ）＋（Ｂ）＋（Ｃ）＋（Ｄ））＝２０％の比となるように混合し、水及びエタノールで希釈し、酸化物換算（ＴｉＯ２、ＳｉＯ２）の総固形分濃度８％、エタノール５０％の光触媒コート液を得た。そして、この光触媒コート液を上記フィルムにグラビアロールコーターでコートし、乾燥させ、しかる後、穿孔することによりカバー層を得た。ロールスピードは５０ｍ／分、塗布量は１ｇ／ｍ２、乾燥温度は８０℃とした。
【００６２】
また、テストの方法は次の通りである。
【００６３】
＜煙草ヤニ分解性テスト＞
ＡＳＴＭ Ｄ１９２５に記載の方法にて試験片の初期の黄ばみ度を測定した。３０cm×３０cm×３０cmの密閉容器内に上述の試験片を入れ、煙草（ＪＴ製マイルドセブン）１／３本を薫煙、１時間後に試験片を取出し、ブラックライトにて３６５nmの紫外線を１ｍＷ／cm２を４時間照射した。この一連のサイクルを５サイクル行った。その後、再度黄ばみ度を測定し、初期の黄ばみ度との差を求めた。黄ばみ度の差の数値が小さいほど良好である。
【００６４】
＜アセトアルデヒド除去テスト＞
テドラーバック（商品名：テドラー社製）１０Ｌに、１０cm×２５cmの壁紙試験片及びアセトアルデヒドガス濃度が２００ppmの気体を封入し、２４時間暗所で保存した。次に、テドラーバックに収容されたままの試験片に、６０００Ｌｘの白色蛍光灯を２４時間照射したあと、アセトアルデヒド濃度が測定された。ガス濃度が小さいほど良好である。
【００６５】
＜吸放湿テスト＞
試験片を、２５℃、５０％ＲＨの条件下で２４時間放置した後、その重量が測定された（重量Ａ）。その後、同じ試験片を、２５℃、９０％ＲＨの条件下で２４時間放置した後、その重量が測定された（重量Ｂ）。さらに、同じ試験片を、２５℃、５０％ＲＨの条件下で２４時間放置した後、重量が測定された（重量Ｃ）。そして、次式により吸湿量および放湿量が算出された。数値が大きいほど吸放質性能に優れていることを示す。
吸湿量＝（重量Ｂ−重量Ａ）／試験面積
放湿量＝（重量Ｂ−重量Ｃ）／試験面積
テストの結果を表１に示す。
【００６６】
【表１】
0005181201.tif 000002
【００６７】
テストの結果、実施例の試験片は、いずれも壁状基体の吸放質性能を損ねることなく、空気浄化効果及び表面の黄ばみ防止効果を有意に発揮していることが確認できた。
【図面の簡単な説明】
【００６８】
【図１】本発明の実施形態を示す壁紙１の平面図である。
【図２】そのＡ−Ａ端面図である。
【図３】カバー層の製造工程を示す概略図である。
【図４】本発明の実施形態の被覆構造を示す壁状体の断面図である。
【図５】本発明の他の実施形態を示す壁紙の断面図である。
【図６】本発明の他の実施形態を示す壁紙の断面図である。
【図７】本発明の他の実施形態の被覆構造を示す壁状体の断面図である。
【符号の説明】
【００６９】
１  壁紙
２  壁紙本体
２Ａ  壁紙基材
２Ｂ  化粧層
３  カバー層
５  フィルム体
６  光触媒
２０  壁状体
２１  壁状基体
ｈ  小孔
【図１】
0005181201.tif 000003
【図２】
0005181201.tif 000004
【図３】
0005181201.tif 000005
【図４】
0005181201.tif 000006
【図５】
0005181201.tif 000007
【図６】
0005181201.tif 000008
【図７】
0005181201.tif 000009